(57)【特許請求の範囲】
【請求項１】
（ａ）ノニオン性界面活性剤、アニオン性界面活性剤、カチオン性界面活性剤、両性界面活性剤、チアゾール、ベンゾチアゾール、メチルベンゾチアゾール、メルカプトベンゾチアゾール、トリアゾール、トリルトリアゾール、ベンゾトリアゾール、メチルベンゾトリアゾール、イミタゾール、２−ウンデシルイミダゾール、２−ヘプタデシルイミダゾール、ベンゾイミダゾール、グアニジン類、チオ尿素類、フタロシアニン、ホルムアルデヒド、アミンボラン類、次亜リン酸類、アスコルビン酸、グリオキサル酸、ギ酸よりなる群から選ばれた吸着促進剤の少なくとも一種の含有液に非導電性基板を浸漬する吸着促進工程と、
（ｂ）平均粒径１〜２５０ｎｍの銅ナノ粒子を、高分子界面活性剤、低分子界面活性剤、トリポリリン酸及びその塩よりなる無機分散剤より選ばれた分散剤により溶媒中に１〜８０重量％の含有量で分散させて前処理液を調製し、吸着促進処理された非導電性基板を当該前処理液に浸漬して、基板表面上に前処理液に含まれる銅ナノ粒子を吸着させる前処理工程と、
（ｄ）前処理された上記基板上に無電解銅メッキ液を用いて銅皮膜を形成する無電解メッキ工程とからなり、
上記非導電性基板が樹脂基板又はガラス基板であることを特徴とする無電解銅メッキ方法。
【請求項２】
（ｂ）平均粒径１〜２５０ｎｍの銅ナノ粒子を、高分子界面活性剤、低分子界面活性剤、トリポリリン酸及びその塩よりなる無機分散剤より選ばれた分散剤により溶媒中に１〜８０重量％の含有量で分散させて前処理液を調製し、非導電性基板を当該前処理液に浸漬して、基板表面上に前処理液に含まれる銅ナノ粒子を吸着させる前処理工程と、
（ｃ）塩酸、硫酸、カルボン酸、スルホン酸、ホルムアルデヒド、アミンボラン類、水素化ホウ素化合物、次亜リン酸類、アスコルビン酸、グリオキサル酸、ギ酸よりなる群から選ばれた活性化剤の少なくとも一種の含有液に前処理された非導電性基板を浸漬する後処理工程と、
（ｄ）後処理された上記基板上に無電解銅メッキ液を用いて銅皮膜を形成する無電解メッキ工程とからなり、
上記非導電性基板が樹脂基板又はガラス基板であることを特徴とする無電解銅メッキ方法。
【請求項３】
（ａ）ノニオン性界面活性剤、アニオン性界面活性剤、カチオン性界面活性剤、両性界面活性剤、チアゾール、ベンゾチアゾール、メチルベンゾチアゾール、メルカプトベンゾチアゾール、トリアゾール、トリルトリアゾール、ベンゾトリアゾール、メチルベンゾトリアゾール、イミタゾール、２−ウンデシルイミダゾール、２−ヘプタデシルイミダゾール、ベンゾイミダゾール、グアニジン類、チオ尿素類、フタロシアニン、ホルムアルデヒド、アミンボラン類、次亜リン酸類、アスコルビン酸、グリオキサル酸、ギ酸よりなる群から選ばれた吸着促進剤の少なくとも一種の含有液に非導電性基板を浸漬する吸着促進工程と、
（ｂ）平均粒径１〜２５０ｎｍの銅ナノ粒子を、高分子界面活性剤、低分子界面活性剤、トリポリリン酸及びその塩よりなる無機分散剤より選ばれた分散剤により溶媒中に１〜８０重量％の含有量で分散させて前処理液を調製し、吸着促進処理された非導電性基板を当該前処理液に浸漬して、基板表面上に前処理液に含まれる銅ナノ粒子を吸着させる前処理工程と、
（ｃ）塩酸、硫酸、カルボン酸、スルホン酸、ホルムアルデヒド、アミンボラン類、水素化ホウ素化合物、次亜リン酸類、アスコルビン酸、グリオキサル酸、ギ酸よりなる群から選ばれた活性化剤の少なくとも一種の含有液に前処理された非導電性基板を浸漬する後処理工程と、
（ｄ）後処理された上記基板上に無電解銅メッキ液を用いて銅皮膜を形成する無電解メッキ工程とからなり、
上記非導電性基板が樹脂基板又はガラス基板であることを特徴とする無電解銅メッキ方法。
【請求項４】
上記分散剤の銅ナノ粒子に対する含有量が３〜７０重量％であり、
溶媒が常圧で沸点２５０℃以下及び引火点１０℃以上の有機溶媒、又は水であり、前処理液のｐＨが３.０〜１０.０であることを特徴とする請求項１〜３のいずれか１項に記載の無電解銅メッキ方法。
【発明の詳細な説明】
【技術分野】
【０００１】
本発明は無電解銅メッキ方法に関し、前処理により所定粒径以下の銅ナノ粒子を非導電性基板に触媒付与してから無電解銅メッキを行うに際して、前処理の前・後に所定の吸着促進処理或いは活性化処理を複合的に組み合わせることで、基板上への銅皮膜の析出速度を増し、メッキ皮膜を増膜できるものを提供する。
【背景技術】
【０００２】
ガラス・エポキシ樹脂、ガラス・ポリイミド樹脂、エポキシ樹脂、ポリイミド樹脂、ポリカーボネート樹脂、ＡＢＳ樹脂、ＰＥＴ樹脂などの樹脂基板を初め、ガラス基板、セラミックス基板などの非導電性基板上に無電解銅メッキを施すには、先ず、基板上にパラジウム、銀、白金、銅などの特定の金属を吸着させてこれを触媒核とした後、この触媒核を介して無電解銅メッキ液により銅皮膜を基板上に析出させることが必要になる。
【０００３】
この前処理としての触媒付与については、基板上にパラジウム、銀、白金などの貴金属を触媒付与した後、無電解銅メッキを行う従来技術はあるが、コスト面から見れば、上記貴金属ではなく安価な銅を触媒核とするのが好ましい。
樹脂基板などの非導電性基板上に金属銅の触媒核を直接付与することは容易でなく、例えば、銅塩を基板に付着させた後に還元剤により基板上に金属銅微粒子の触媒核を付与してから無電解銅メッキを行うものや、酸化銅コロイドを触媒核として基板に付与した後、銅塩、還元剤及び錯化剤を含む溶液に浸漬する還元反応により、或いは、無機酸を用いた不均化反応で銅皮膜を形成するものなどがある。
しかしながら、これらの技術では基板に触媒付与するのは酸化銅などの銅塩であり、金属銅そのものではない。
【０００４】
そこで、本出願人は、先に、特願２０１１−２４８６６４号で、平均粒径２５０ｎｍ以下にまで微細化した銅ナノ粒子の分散液に非導電性基板を浸漬するという簡便な処理で、基板に金属銅を直接的に触媒付与できるという知見を得るとともに、この触媒付与後の無電解メッキにより銅メッキ皮膜を円滑に形成できる無電解銅メッキ方法を提案した（以下、先行基本技術という）。
【０００５】
一方、触媒付与をした基板に無電解銅メッキを行う場合、当該触媒付与に先立って、或いは触媒付与後に、所定の薬剤処理を施してから無電解銅メッキを行うものがある。
当該従来技術を示すと次の通りである。
（1）特許文献１
非導電性基板への触媒付与後に無電解メッキを行うに際して、無メッキ部分の殆どない良好な無電解メッキ皮膜を形成することを目的として（段落７〜８）、パラジウム化合物、第一スズ化合物及び酸を含む触媒付与液に非導電性基板を接触させた後、過酸化水素、過炭酸塩などの酸化剤を含むｐＨ３〜１１の水溶液に接触させ、或いは、その間に所定ｐＨの酸性水溶液かアルカリ性水溶液に接触させる工程を介在させ、その後に、無電解銅メッキを行う無電解メッキ方法が開示されている（請求項１〜４、段落２７〜２８）。
当該文献１では、基板に触媒付与した後、酸化剤の含有液、又は酸性かアルカリ性の水溶液に接触させてから無電解銅メッキを行っている。
【０００６】
（2）特許文献２
樹脂基板への触媒付与後に無電解メッキを行うに際して、高価な貴金属類を用いることなく、外観が良好で密着性に優れた無電解メッキ皮膜を得ることを目的として（段落５〜７）、樹脂基板をエッチング処理し、銅化合物の含有液に接触させ、ペルオクソ二硫化ナトリウム、過酸化水素、過塩素酸などの酸化剤の含有液に接触させ、ニッケル化合物の含有液に接触させた後、水素化ホウ素化合物、アミンボラン類、次亜リン酸塩などの還元剤の含有液に接触させて活性化処理をすることで触媒付与を行い、その後に無電解銅メッキを行う無電解メッキ方法が開示される（請求項１〜４、段落２９、４０、４５）。
当該文献２では、樹脂基板を銅化合物の含有液、酸化剤の含有液に順番に接触させ、他の処理を経て無電解銅メッキを行っている。
【０００７】
（3）特許文献３
パラジウムなどの高価な金属を用いずに触媒付与をしてから無電解メッキをする方法であって（段落９）、（Ａ）樹脂基板などの被メッキ物にアニオン性界面活性剤などのコンディショニング剤を用いて被メッキ物の表面に付着した汚れを清浄化し（段落２８、３９）、（Ｂ）銅塩と第一スズ塩を含有する触媒溶液を用いて触媒化処理をして被メッキ物表面に均一に銅の吸着層を形成し（段落３１）、（Ｃ）アミンボラン類、水素化ホウ素、ホルムアルデヒドなどを用いて活性化処理を行って吸着した銅の還元処理を完結した後（段落３５）、無電解銅メッキを行う無電解メッキ方法が開示されている（請求項１〜８、段落３８）。
当該文献３では、樹脂基板への触媒付与後に、還元剤を用いた活性化処理を経て無電解銅メッキをしている。
【０００８】
（4）特許文献４
非導電性材料部を有する基板に触媒処理を行い、当該触媒処理がアルカリ性触媒金属で処理した後に還元剤液で処理するか、又は酸性触媒金属コロイド溶液で処理した後に酸溶液で処理し、次いで、無電解銅メッキを行うことが開示されている（請求項１〜２、６）。
上記触媒金属はパラジウム、銀、白金、金、ニッケル、コバルトなどであり（段落３４）、上記還元剤はジメチルアミンボランや水素化ホウ素化合物などのボラン系化合物、ヒドラジン、ホルムアルデヒドなどが挙げられる（段落４１）。この還元剤での処理は、主として付与された触媒の金属化を目的とし、或いは、場合によっては、金属材料に形成された酸化皮膜の除去、基板の銅部分の活性化などを目的とする（段落３８）。
また、上記酸溶液は塩酸、硫酸などの溶液である（段落３３）。
無電解メッキの種類は、銅、スズ、銀、ニッケル、コバルトなどである（段落４２）。
当該文献４では、触媒付与後に還元剤又は酸溶液で処理している。
【０００９】
（5）特許文献５
（i）界面活性剤及び酸を樹脂成形体に接触させてエッチング処理し、貴金属化合物及び第一スズ化合物を含有するコロイド溶液に接触させた後、（ii）パラジウム化合物の含有液に接触させて触媒付与し、（iii）無電解銅メッキを行うことが開示されている（請求項１〜３）。
上記エッチング処理の界面活性剤はカチオン性、ノニオン性、アニオン性、両性などの各種界面活性剤であり（段落２７）、その含有量は０.１〜１０ｇ／Ｌである（段落４７）。酸は硫酸、塩酸などの無機酸、脂肪族カルボン酸（ラウリン酸、ステアリン酸、オレイン酸など）、オキシカルボン酸（グリコール酸、乳酸、酒石酸、リンゴ酸、クエン酸など）、脂肪族アミノカルボン酸などである（段落５０〜５１）。
当該文献５では、触媒付与の前に界面活性剤や酸で樹脂成形体を処理している。
【００１０】
（6）特許文献６
被メッキ物の銅部分を確実に活性化して無電解銅メッキ皮膜を均一に析出することを目的として（段落８〜９）、還元剤と界面活性剤を含有し、ｐＨ１〜７に調整した活性化溶液に被メッキ物を浸漬した後、無電解銅メッキを行うことが開示されている（請求項５）。
上記還元剤としてはホルマリンが好適であり（段落１２）、上記界面活性剤としてはノニオン系界面活性剤、特に、ポリエチレングリコールが好適である（段落１４）。
当該文献６では、無電解メッキの前段階の活性化処理に、還元剤と界面活性剤を使用している。
【先行技術文献】
【特許文献】
【００１１】
【特許文献１】特開２００１−３２３３８３号公報
【特許文献２】特開２００３−０４１３７５号公報
【特許文献３】特開２００８−２１４７０６号公報
【特許文献４】特開２００５−００８９３６号公報
【特許文献５】特開２００６−２９９３６６号公報
【特許文献６】特開２００１−１３１７６０号公報
【発明の概要】
【発明が解決しようとする課題】
【００１２】
このように、前記先行基本技術では、２５０ｎｍ以下にまで微細化した銅ナノ粒子を含有する前処理液に非導電性基板を接触させて触媒付与をしてから無電解銅メッキを行っているが、その一方で、上記特許文献１〜６に見るように、メッキの皮膜外観や密着性を改善するなどの見地から触媒付与の前・後に様々な薬剤処理がなされている。
【００１３】
本発明では、上記特許文献１〜６に示されたように、前記先行基本技術の中核をなす特定粒径以下にまで微細化した銅ナノ粒子による触媒付与の前・後に、所定の薬剤処理を複合的に組み合わせることで、銅ナノ粒子の触媒付与の確実性を増し、銅メッキ皮膜をより厚く形成することを技術的課題とする。
【課題を解決するための手段】
【００１４】
本出願人は、銅ナノ粒子による触媒付与の前に、予め所定の含窒素化合物、界面活性剤、還元剤などの含有液で非導電性基板を処理すると、次工程の触媒核の吸着をより促進して触媒付与の密度を増大できること、また、触媒付与処理を経た基板に酸や還元剤の含有液で処理すると、基板の触媒付与の活性度を向上できることにより、触媒付与の前後に薬剤処理せずに無電解メッキする場合に比べて、無電解銅メッキ皮膜の析出速度を増し、当該皮膜を厚く成膜できることを見い出して、本発明を完成した。
【００１５】
即ち、本発明１は、（ａ）ノニオン性界面活性剤、アニオン性界面活性剤、カチオン性界面活性剤、両性界面活性剤、チアゾール、ベンゾチアゾール、メチルベンゾチアゾール、メルカプトベンゾチアゾール、トリアゾール、トリルトリアゾール、ベンゾトリアゾール、メチルベンゾトリアゾール、イミタゾール、２−ウンデシルイミダゾール、２−ヘプタデシルイミダゾール、ベンゾイミダゾール、グアニジン類、チオ尿素類、フタロシアニン、ホルムアルデヒド、アミンボラン類、次亜リン酸類、アスコルビン酸、グリオキサル酸、ギ酸よりなる群から選ばれた吸着促進剤の少なくとも一種の含有液に非導電性基板を浸漬する吸着促進工程と、
（ｂ）平均粒径１〜２５０ｎｍの銅ナノ粒子を、高分子界面活性剤、低分子界面活性剤、トリポリリン酸よりなる水系無機分散剤より選ばれた分散剤により溶媒中に１〜８０重量％の含有量で分散させて前処理液を調製し、吸着促進処理された非導電性基板を当該前処理液に浸漬して、基板表面上に前処理液に含まれる銅ナノ粒子を吸着させる前処理工程と、
（ｄ）前処理された上記基板上に無電解銅メッキ液を用いて銅皮膜を形成する無電解メッキ工程とからなり、
上記非導電性基板が樹脂基板又はガラス基板であることを特徴とする無電解銅メッキ方法である。
【００１６】
本発明２は、（ｂ）平均粒径１〜２５０ｎｍの銅ナノ粒子を、高分子界面活性剤、低分子界面活性剤、トリポリリン酸よりなる水系無機分散剤より選ばれた分散剤により溶媒中に１〜８０重量％の含有量で分散させて前処理液を調製し、非導電性基板を当該前処理液に浸漬して、基板表面上に前処理液に含まれる銅ナノ粒子を吸着させる前処理工程と、
（ｃ）塩酸、硫酸、カルボン酸、スルホン酸、ホルムアルデヒド、アミンボラン類、水素化ホウ素化合物、次亜リン酸類、アスコルビン酸、グリオキサル酸、ギ酸よりなる群から選ばれた活性化剤の少なくとも一種の含有液に前処理された非導電性基板を浸漬する後処理工程と、
（ｄ）後処理された上記基板上に無電解銅メッキ液を用いて銅皮膜を形成する無電解メッキ工程とからなり、
上記非導電性基板が樹脂基板又はガラス基板であることを特徴とする無電解銅メッキ方法である。
【００１７】
本発明３は、（ａ）ノニオン性界面活性剤、アニオン性界面活性剤、カチオン性界面活性剤、両性界面活性剤、チアゾール、ベンゾチアゾール、メチルベンゾチアゾール、メルカプトベンゾチアゾール、トリアゾール、トリルトリアゾール、ベンゾトリアゾール、メチルベンゾトリアゾール、イミタゾール、２−ウンデシルイミダゾール、２−ヘプタデシルイミダゾール、ベンゾイミダゾール、グアニジン類、チオ尿素類、フタロシアニン、ホルムアルデヒド、アミンボラン類、次亜リン酸類、アスコルビン酸、グリオキサル酸、ギ酸よりなる群から選ばれた吸着促進剤の少なくとも一種の含有液に非導電性基板を浸漬する吸着促進工程と、
（ｂ）平均粒径１〜２５０ｎｍの銅ナノ粒子を、高分子界面活性剤、低分子界面活性剤、トリポリリン酸よりなる水系無機分散剤より選ばれた分散剤により溶媒中に１〜８０重量％の含有量で分散させて前処理液を調製し、吸着促進処理された非導電性基板を当該前処理液に浸漬して、基板表面上に前処理液に含まれる銅ナノ粒子を吸着させる前処理工程と、
（ｃ）塩酸、硫酸、カルボン酸、スルホン酸、ホルムアルデヒド、アミンボラン類、水素化ホウ素化合物、次亜リン酸類、アスコルビン酸、グリオキサル酸、ギ酸よりなる群から選ばれた活性化剤の少なくとも一種の含有液に前処理された非導電性基板を浸漬する後処理工程と、
（ｄ）後処理された上記基板上に無電解銅メッキ液を用いて銅皮膜を形成する無電解メッキ工程とからなり、
上記非導電性基板が樹脂基板又はガラス基板であることを特徴とする無電解銅メッキ方法である。
【００１８】
本発明４は、上記本発明１〜３のいずれかにおいて、上記分散剤の銅ナノ粒子に対する含有量が３〜７０重量％であり、
溶媒が常圧で沸点２５０℃以下及び引火点１０℃以上の有機溶媒、又は水であり、前処理液のｐＨが３.０〜１０.０であることを特徴とする無電解銅メッキ方法である。
【発明の効果】
【００２１】
本発明の基本技術においては、粒径２５０ｎｍ以下にまで微細化した銅ナノ粒子を用いて分散液を調製するため、樹脂基板、ガラス基板から選ばれた非導電性基板を浸漬した後、無電解銅メッキを行うと美麗な銅皮膜を基板全面に形成することができる。
本発明では、所定 粒径以下に微細化した銅ナノ粒子を用いて金属銅の触媒核を付与（即ち、前処理）した後、無電解銅メッキを行うにあたり、さらに加重的に、前処理をする前に予め吸着促進処理を行って、銅ナノ触媒の吸着を促進するため、無電解メッキ時の銅の析出密度が増し、 触媒付与の前に薬剤処理せずに無電解メッキする場合に比べて、無電解銅メッキ皮膜の析出速度を増速し、単位メッキ時間内で得られる皮膜の膜厚を厚くできる。
また、上記前処理の後に活性化処理（後処理）を行って、銅ナノ触媒の表面酸化を除去して触媒付与の活性度を向上するため、やはり無電解メッキ時の銅の析出不良を排除でき、析出速度を増して、 得られる無電解銅メッキ皮膜を増膜できる。
さらには、前処理の前・後に吸着促進処理と活性化処理の両方を複合する場合には、無電解メッキ時の銅の析出皮膜を効率的により厚くできる。
従って、前処理の前・後に吸着促進処理、或いは活性化剤による後処理を組み合わせると、 均質で美麗な銅皮膜を非導電性基板の全面に形成できることに加えて、メッキ皮膜の析出速度を増し、増膜効果が得られる。
【発明を実施するための形態】
【００２２】
本発明は、第一に、適正に微細化した銅ナノ粒子を分散した前処理液を用いて触媒付与（前処理）した後、非導電性基板に無電解銅メッキを行う際に、 前処理に先立って吸着促進剤の含有液に基板を浸漬して吸着促進処理をする無電解銅メッキ方法であり、第二に、当該前処理の後に活性化剤の含有液に基板を浸漬して活性化処理をする（つまり、前処理と無電解メッキ処理の間に活性化処理を介在させる）無電解銅メッキ方法であり、第三に、当該前処理の前・後に吸着促進処理と活性化処理を複合的に組み合わせた無電解銅メッキ方法である。 
上記非導電性基板は、ガラス・エポキシ樹脂、ガラス・ポリイミド樹脂、エポキシ樹脂、ポリイミド樹脂、ポリカーボネート樹脂、ＡＢＳ樹脂、ＰＥＴ樹脂などの樹脂基板、ガラス基板をいう。
【００２３】
本発明１は、（ａ）吸着促進工程と、（ｂ）前処理工程と、（ｄ）無電解メッキ工程とからなる無電解銅メッキ方法であり、前処理に先立って吸着促進剤を用いた吸着促進処理を非導電性基板に施すことに特徴がある。
上記吸着促進剤は（1）複素単環式、縮合複素環式又はチオ尿素系の含窒素化合物、（2）フタロシアニン、（3）界面活性剤、（4）還元剤に大別され、これらを単用又は併用する。
【００２４】
上記（1）の含窒素化合物は複素単環式化合物、縮合複素環式化合物、チオ尿素系化合物に分けられる。
複素単環式の含窒素化合物には、チアゾールなどのチアゾール類、トリアゾール、トリルトリアゾールなどのトリアゾール類、イミタゾール、２−ウンデシルイミダゾール、２−ヘプタデシルイミダゾールなどのイミダゾール類等が挙げられる。
縮合複素環式の含窒素化合物には、ベンゾチアゾール、メチルベンゾチアゾール、メルカプトベンゾチアゾールなどのベンゾチアゾール類、ベンゾトリアゾール、メチルベンゾトリアゾールなどのベンゾトリアゾール類、ベンゾイミダゾール等が挙げられる。
上記複素単環式化合物系の含窒素化合物については、例えば、ピリミジンやトリアジンの６員複素単環式化合物などがあるが、チアゾール、トリアゾール、イミタゾールなどの５員複素単環式化合物が好ましい。
同じく、上記縮合複素環式化合物系の含窒素化合物については、例えば、キノキサリンの６員縮合複素環式化合物などがあるが、ヘンゾチアゾール、ベンゾトリアゾール、ベンゾイミタゾールなどの５員縮合複素環式化合物（５員複素単環とベンゼン環が縮合した環式化合物）が好ましい。
また、チオ尿素系の含窒素化合物にはグアニジン類、チオ尿素類がある。グアニジン類には、グアニジン、グアニジンにアリル基が多数結合したポリアリルグアニジン塩酸塩などが挙げられる。チオ尿素類には、チオ尿素、或いは、ジメチルチオ尿素、トリメチルチオ尿素、ジエチルチオ尿素、アリルチオ尿素、アセチルチオ尿素、エチレンチオ尿素、ジフェニルチオ尿素、二酸化チオ尿素、チオセミカルバジドなどのチオ尿素誘導体が挙げられる。
一方、上記（2）のフタロシアニンは、基本的に金属が配位した金属フタロシアニンではなく、金属が配位してしない状態の化合物をいう。
【００２５】
上記（3）の界面活性剤は概ね、分子量２０００〜１００万の高分子界面活性剤、分子量２０００未満の低分子界面活性剤、無機界面活性剤に大別される。
上記界面活性剤はノニオン性、アニオン性、カチオン性、両性に分類でき。また、これらを異なる面から分類すると、高分子又は低分子界面活性剤、無機界面活性剤となる。
例えば、高分子界面活性剤のうち、アニオン性にはポリカルボン酸系、ナフタレンスルホン酸ホルマリン縮合系などの水系用、ポリカルボン酸部分アルキルエステル系などの有機溶媒用の高分子界面活性剤がある。
カチオン性にはカチオン性ジアリルアミン系ポリマー、ポリアルキレンポリアミン系などの有機溶媒系の高分子界面活性剤がある。
ノニオン性にはポリエチレングリコールなどの水系用、ポリエーテル系などの有機溶媒用の高分子界面活性剤がある。
両性界面活性剤には、両性ジアリルアミン系ポリマーなどがある。
また、低分子界面活性剤のうち、アニオン性にはアルキルスルホン酸系などの水系用低分子界面活性剤がある。
カチオン性には四級アンモニウム塩系などの水系用、アルキルポリアミン系などの有機溶媒用の低分子界面活性剤がある。
ノニオン性には高級アルコールアルキレンオキシド系などの水系用、多価アルコールエステル系などの有機溶媒用の低分子界面活性剤がある。
両性界面活性剤にはカルボキシベタイン、スルホベタイン、イミダゾリンベタイン、アミノカルボン酸などがある。
上記無機界面活性剤にはトリポリリン酸塩などの水系用界面活性剤がある。
界面活性剤（3）としては、カチオン性ジアリルアミン系ポリマー、両性ジアリルアミン系ポリマー、ジオクチルスルホコハク酸塩、アルキルナフタレンスルホン酸塩、ジアルキルジメチルアンモニウムクロライド、ラウリルジメチルアミノ酢酸ベタイン、ポリオキシエチレンスチレン化フェニルエーテルなどが好ましい。
【００２６】
上記（4）の還元剤には、ホルムアルデヒド、アミンボラン類、次亜リン酸類、水素化ホウ素類、ヒドラジン誘導体、アスコルビン酸、グリオキサル酸、ギ酸などが挙げられる。
上記アミンボラン類には、ジメチルアミンボラン、トリメチルアミンボラン、イソプロピルアミンボラン、モルホリンボランなどが挙げられる。
上記次亜リン酸類には、次亜リン酸、そのアンモニウム、リチウム、ナトリウム、カリウム、カルシウムなどの塩が挙げられる。
上記水素化ホウ素類には、水素化ホウ素ナトリウムなどが挙げられる。
上記ヒドラジン誘導体には、ヒドラジン水和物、フェニルヒドラジンなどが挙げられる。
また、ハイドロキノン、カテコール、レゾルシン、フロログルシン、クレゾールスルホン酸、フェノールスルホン酸、カテコールスルホン酸、ハイドロキノンスルホン酸又はこれらの塩なども有効性が期待できる。
【００２７】
本発明１の吸着促進工程（ａ）では、上記吸着促進剤の含有液に非導電性基板を浸漬する。
吸着促進剤の含有液に対する濃度は０.０１〜３００ｇ／Ｌ、好ましくは０.０１〜２００ｇ／Ｌ、より好ましくは０.０１〜１００ｇ／Ｌである。
吸着促進剤が０.０１ｇ／Ｌより少ないと銅ナノ粒子を吸着促進する機能が発揮できず、３００ｇ／Ｌより増量しても吸着促進機能にあまり変化はない。
【００２８】
次いで、本発明１の前記前処理工程（ｂ）では、平均粒径１〜２５０ｎｍの銅ナノ粒子を分散剤により溶媒中に１〜８０重量％の含有量で分散させて前処理液を調製し、吸着促進処理された非導電性基板を当該前処理液に浸漬して、基板表面上に前処理液に含まれる銅ナノ粒子を吸着させる。
上記前処理液は、銅ナノ粒子と分散剤と溶媒からなる。
前処理液に含有する本発明の銅ナノ粒子は平均粒径１〜２５０ｎｍ、好ましくは平均粒径１〜１５０ｎｍ、より好ましくは平均粒径１〜１２０ｎｍの微細粒子である。
粒径２５０ｎｍ以下の銅ナノ粒子では、それより粒径の大きい銅粒子に比して溶媒に混合した場合に分散剤の共存下で分散系が真に安定化し、この分散系（つまり前処理液）に基板を浸漬した場合、上記アンカー効果により非導電性基板の表面上への銅の触媒核の付与が促進されるものと推定できる。
逆に、平均粒径が２５０ｎｍより大きいと、凝集、沈殿或いは分離などが生じて安定な分散系が得られないか、或いは、外観上の安定な分散系にとどまるとともに、アンカー効果も期待できないため、非導電性基板を前処理液に浸漬しても銅の触媒付与はできないか、部分的にしか付与できない。
本発明の要件を満たす銅ナノ粒子は市販品により容易に入手できる。
【００２９】
前処理液に混合する分散剤は、銅ナノ粒子をばらばらに解膠し、ほぐれた粒子を凝集させずに安定に分散させるためのもので、前記吸着促進剤の成分として説明した界面活性剤と同じものが使用できる。
即ち、分散剤は概ね、分子量２０００〜１００万の高分子分散剤、分子量２０００未満の低分子分散剤、無機分散剤に大別される。
上記高分子分散剤は少量で分散作用が高く、立体障害による反発効果が期待でき、アニオン性、カチオン性、ノニオン性に分類できる。
上記低分子分散剤は銅ナノ粒子表面に吸着して濡れ易くする湿潤作用に優れるが、分散安定化作用は高分子分散剤には及ばず、やはりアニオン性、カチオン性、ノニオン性に分類できる。
上記無機分散剤は水系での粒子表面への吸着や、静電反発による安定化作用は強く、トリポリリン酸及びその塩よりなる水系用分散剤がある。
【００３０】
従って、上記分散剤を上位概念的な具体例で説明するとアミン、ポリエステル、カルボン酸、カルボン酸エステル、リン酸、リン酸エステル及びこれらの塩、アルキロールアンモニウム塩、アルキルアンモニウム塩、直鎖アルキルエーテル、ポリエーテル、ポリウレタン、ポリアクリレート、ポリシロキサンよりなる群から選択できる。
この場合、アミンはアルキルアミン、モノアミン、ポリアミンなどを含み、リン酸類はリン酸及びその塩であり、リン酸にはポリリン酸を含む。
また、中位概念的な具体例としては、酸基を含むブロック共重合物のアルキルアンモニウム塩、高分子量酸性ポリマーのアルキロールアンモニウム塩、多官能ポリマーのアルキロールアンモニウム塩、星型構造変性ポリアルコキシレート、長鎖ポリアミノアマイドと酸ポリマーの塩、ポリアミノアマイドのポリカルボン酸塩、長鎖ポリアミノアマイドと極性酸エステルの塩、水酸基含有カルボン酸エステル、アルキロールアミノアマイド、不飽和ポリカルボン酸ポリアミノアマイド、酸性ポリマーのアルキルアンモニウム塩、変性アクリル系ブロック共重合物、極性酸エステルと高分子アルコールの組み合わせ、不飽和ポリカルボン酸ポリマー、不飽和酸性ポリカルボン酸ポリエステルとポリシロキサンの組み合わせなどが好ましい。
さらに、分散剤の下位概念的な具体例としては、ポリオキシエチレンドデシルエーテルリン酸エステル、ポリオキシエチレンアルキルエーテルリン酸エステル・モノエタノールアミン塩、ポリオキシエチレンアルキルスルホコハク酸二ナトリウム、ポリビニルピロリドン、ポリエチレングリコール、ポリプロピレングリコール、ポリビニルアルコール、４級化アルキルイミダゾリン、ポリリン酸よりなる群から選択することが好ましい。
【００３１】
上記高分子分散剤の市販品としては、ソルスパース３０００、ソルスパース５０００、ソルスパース９０００、ソルスパース１２０００、ソルスパース１３２４０、ソルスパース１７０００、ソルスパース２００００、ソルスパース２４０００、ソルスパース２６０００、ソルスパース２７０００、ソルスパース２８０００、ソルスパース４１０９０（以上、日本ルーブリゾール（株）社製）、ディスパービック（ＤＩＳＰＥＲＢＹＫ）１０１、ディスパービック１０２、ディスパービック１０３、ディスパービック１０６、ディスパービック１０８、ディスパービック１０９、ディスパービック１１０、ディスパービック１１１、ディスパービック１１２、ディスパービック１１６、ディスパービック１３０、ディスパービック１４０、ディスパービック１４２、ディスパービック１４５、ディスパービック１６１、ディスパービック１６２、ディスパービック１６３、ディスパービック１６６、ディスパービック１６７、ディスパービック１６８、ディスパービック１７０、ディスパービック１７１、ディスパービック１７４、ディスパービック１８０、ディスパービック１８２、ディスパービック−１８３、ディスパービック１８４、ディスパービック１８５、ディスパービック１８７、ディスパービック１９０、ディスパービック１９１、ディスパービック１９２、ディスパービック１９３、ディスパービック１９４、ディスパービック１９８、ディスパービック１９９、ディスパービック２０００、ディスパービック−２００１、ディスパービック２００８、ディスパービック２００９、ディスパービック２０１０、ディスパービック２０１２、ディスパービック２０２２、ディスパービック２０２５、ディスパービック２０５０、ディスパービック２０７０、ディスパービック２０９０、ディスパービック２０９１、ディスパービック２０９５、ディスパービック２０９６、ディスパービック２１５０、ディスパービック２１５５、ＡＮＴＩ−ＴＥＲＲＡ−Ｕ（以上、ビックケミー・ジャパン社製）、ポリマー１００、ポリマー１２０、ポリマー１５０、ポリマー４００、ポリマー４０１、ポリマー４０２、ポリマー４０３、ポリマー４５０、ポリマー４５１、ポリマー４５２、ポリマー４５３、ＥＦＫＡ−４６、ＥＦＫＡ−４７、ＥＦＫＡ−４８、ＥＦＫＡ−４９、ＥＦＫＡ−１５０１、ＥＦＫＡ−１５０２、ＥＦＫＡ−４５４０、ＥＦＫＡ−４５５０（以上、ＥＦＫＡケミカル社製）、フローレンＤＯＰＡ−１５８、フローレンＤＯＰＡ−２２、フローレンＤＯＰＡ−１７、フローレンＧ−７００、フローレンＴＧ−７２０Ｗ 、フローレン−７３０Ｗ 、フローレン−７４０Ｗ、フローレン−７４５Ｗ、（以上、共栄社化学社製） 、アジスパーＰＡー１１１、アジスパーＰＮ４１１、アジスパーＰＢ８２１、アジスパーＰＢ８２２、アジスパーＰＢ８８１（以上、味の素社製）、ディスパロン１２１０、ディスパロン２１５０、ディスパロンＫＳー８６０、ディスパロンＫＳー８７３Ｎ、ディスパロン７００４、ディスパロン１８３１、ディスパロン１８５０、ディスパロン１８６０、ディスパロンＤＡー１４０１、ディスパロンＰＷー３６、ディスパロンＤＮー９００、ディスパロンＤＡー１２００、ディスパロンＤＡー５５０、ディスパロンＤＡー７３０１、ディスパロンＤＡー３２５、ディスパロンＤＡー３７５、ディスパロンＤＡー２３４（以上、楠本化成社製）、ＳＮディスパーサント５０２０、ＳＮディスパーサント５０２７、ＳＮディスパーサント５０２９、ＳＮディスパーサント５０３４、ＳＮディスパーサント５０４０、ＳＮディスパーサント５０４５、ＳＮディスパーサント５４６８、ＳＮディスパーサント９２２８、ＳＮスパース７０、ＳＮスパース２１９０、ＳＮウェットＬ、ＳＮウェット３６６、ノプコスパース４４−Ｃ、ノプコウェット５０、ノプコサントＲＦＡ（以上、サンノプコ社製）、プライサーフＡ２１５Ｃ、プライサーフＡ２１２Ｃ、プライサーフＭ２０８Ｆ（第一工業製薬社製）などが挙げられる。
【００３２】
例えば、上記ＡＮＴＩ−ＴＥＲＲＡ−２５０はアルキロールアンモニウム塩系、ディスパービック１８０はリン酸エステル系、ディスパービック１８２〜１８５、１９８はポリウレタン系、ディスパービック１８７、１９０〜１９１、１９４、１９９、２０１０、２０１２、２０１５はポリアクリレート系である。
【００３３】
前処理液に用いる溶媒は、安全面などの見地から、水、又は常圧で沸点２５０℃以下及び引火点１０℃以上の有機溶媒であることが好ましく（本発明４参照）、具体例としては水、アルコール類（グリコール類を含む）、エーテル類（グリコールエーテル類を含む）、エステル類（環状エステルを含む）、極性脂環式炭化水素類、アミド類、スルホキシド類などから選択される。前述したように、本発明の銅ナノ粒子を用いることで分散系は真に安定するが、この安定化を促進する見地から、本発明の溶媒は極性溶媒が好ましく、さらには酸素含有化合物、或いは酸性基含有化合物からなる極性溶媒がより好ましい。
有機溶媒の下位概念的な具体例としては、イソプロピルアルコール、イソブチルアルコール、３−メトキシ−３−メチル−１−ブタノール、１−オクタノール、テルピネオール、シクロヘキサノール、エチレングリコール、プロピレングリコール、プロピレングリコールモノメチルエーテル、２−ブトキシエチルアセテート、エチレングリコールブチルエーテル、プロピレングリコールモノメチルエーテルアセテート、ジエチレングリコールモノエチルエーテルアセテート、２−エトキシエチルアセテート、エチレングリコールジアセテート、Ｎ,Ｎ−ジメチルホルムアミド、ジメチルスルホキシド、Ｎ−メチル−２−ピロリドン、プロピレンカーボネートよりなる群から選択するのが好ましい。
また、メトキシプロピルアセテート、酢酸ブチル、ジプロピレングリコールモノメチルエーテル、トリプロピレングリコールモノメチルエーテル、ブチロセロソルブなども有効である。
【００３４】
本発明の前処理液は、溶媒に分散剤を混合した後、銅ナノ粒子を混合・撹拌して調製されるが、分散安定性の見地からｐＨ３.０〜１０.０が好ましい（本発明４参照）。
上記撹拌では、特段に強く撹拌、或いは長く撹拌する必要はない。混合・撹拌時の液温は常温で良い。
また、上記前処理液には銅粒子の表面酸化を防止するための酸化防止剤、塩酸、硫酸、酢酸、シュウ酸などの各種酸、水酸化ナトリウム、水酸化カリウム、アンモニア水、アミンなどの各種塩基よりなるｐＨ調整剤、或いは、アニオン性、カチオン性、ノニオン性界面活性剤などの各種添加剤を含有できることはいうまでもない。
【００３５】
本発明の前処理液においては、液全量に対する銅ナノ粒子の含有量は１〜８０重量％であり、５〜７０重量％が好ましい。１重量％より少ないと銅ナノ粒子を基板に均一吸着することは困難であり、８０重量％を越えると分散剤を用いても、安定な分散系を形成することが容易でなくなる。
また、本発明の前処理液では、銅ナノ粒子に対する分散剤の含有量は、分散剤の種類にもよるが、３〜７０重量％が好ましく（本発明４参照）、３〜５０重量％がより好ましい。３重量％より少ないと安定な分散系を形成することが容易でなく、７０重量％より多いと触媒付与後の無電解銅皮膜に不純物が混入する恐れがある。
また、前処理工程（ｂ）では、一般に、非導電性基板を前処理液に浸漬する際の液温は５〜７０℃、好ましくは１０〜５０℃、浸漬時間は１〜２０分である。非導電性基板はガラス・エポキシ樹脂基板を初め、上述した通りである。
前処理液に浸漬した非導電性基板は洗浄した後、乾燥し、或いは乾燥することなく、次の無電解銅メッキ工程（ｄ）に移行する。
【００３６】
本発明１の無電解メッキ工程（ｄ）では、前処理された上記基板上に無電解銅メッキ液を用いて銅皮膜を形成する。
この無電解銅メッキ工程では、従来と同様に処理すれば良く、特段の制約はない。無電解銅メッキ液の液温は一般に１５〜７０℃、好ましくは２０〜６０℃である。
銅メッキ液の撹拌では、空気撹拌、急速液流撹拌、撹拌羽根等による機械撹拌等を使用することができる。
【００３７】
無電解銅メッキ液の組成に特段の制限はなく、公知の銅メッキ液を使用できる。
無電解銅メッキ液は、基本的に可溶性銅塩と、還元剤と、錯化剤を含有し、或いは、さらに界面活性剤やｐＨ調整剤などの各種添加剤、又は酸を含有できる。
上記可溶性塩（Ａ）は、水溶液中で第一又は第二銅イオンを発生させる可溶性の塩であれば任意のものが使用でき、特段の制限はなく、難溶性塩をも排除しない。具体的には、硫酸銅、酸化銅、塩化銅、炭酸銅、酢酸銅、ピロリン酸銅、シュウ酸銅などが挙げられ、硫酸銅、酸化銅が好ましい。
【００３８】
無電解銅メッキ液に含有される還元剤は、ホルムアルデヒド（ホルマリン水）を初め、次亜リン酸類、亜リン酸類、アミンボラン類、水素化ホウ素類、グリオキシル酸などであり、ホルマリン水が好ましい。
【００３９】
無電解銅メッキ液に含有される錯化剤は、エチレンジアミン四酢酸（ＥＤＴＡ）、ジエチレントリアミン五酢酸（ＤＴＰＡ）、トリエチレンテトラミン六酢酸（ＴＴＨＡ）、ヒドロキシエチルエチレンジアミン三酢酸（ＨＥＤＴＡ）、ニトリロ三酢酸（ＮＴＡ）、イミノジ酢酸（ＩＤＡ）などのアミノカルボン酸類、エチレンジアミン、テトラメチレンジアミン、ヘキサメチレンジアミン、ジエチレントリアミン、テトラエチレンペンタミン、ペンタエチレンヘキサミンなどのポリアミン類、モノエタノールアミン、ジエタノールアミン、トリエタノールアミンなどのアミノアルコール類、クエン酸、酒石酸、乳酸、リンゴ酸などのオキシカルボン酸類、チオグリコール酸、グリシンなどである。
【００４０】
上述の通り、界面活性剤などの添加剤を無電解銅メッキ液に含有しても良く、この場合、界面活性剤には、ポリエチレングリコール、ポリプロピレングリコール、ポリオキシエチレン−ポリオキシプロピレンランダムコポリマー、ポリオキシエチレン−ポリオキシプロピレンブロックコポリマーなどが挙げられる。
上記ポリマーの分子量は一般に５００〜１００万、好ましくは１０００〜１０万の範囲内である。
また、ｐＨ調整剤は前記前処理液で述べた通りである。
【００４１】
無電解銅メッキ液には、液のベース成分として有機酸及び無機酸、或いはその塩を含有しても良い。
上記無機酸には、硫酸、ピロリン酸、ホウフッ酸などが挙げられる。また、有機酸には、グリコール酸や酒石酸等のオキシカルボン酸、メタンスルホン酸や２―ヒドロキシエタンスルホン酸等の有機スルホン酸などが挙げられる。
【００４２】
一方、本発明２は、（ｂ）前処理工程と、（ｃ）活性化剤による後処理工程と、（ｄ）無電解メッキ工程とからなる無電解銅メッキ方法であり、前処理の後に活性化剤を用いた後処理を経て無電解銅メッキに施すことに特徴がある。
上記活性化剤は（1）酸、（2）還元剤に大別され、これらを単用又は併用する。
上記（1）の酸には、塩酸、硫酸、硝酸、シュウ酸、カルボン酸、有機スルホン酸、スルホコハク酸、スルファミン酸などが挙げられる。
上記（2）の還元剤は、基本的に前記吸着促進剤で使用した還元剤を使用でき、ホルムアルデヒド、アミンボラン類、水素化ホウ素化合物、次亜リン酸類、アスコルビン酸、グリオキサル酸、ギ酸などが挙げられる。
この後処理工程（ｃ）では、前処理された非導電性基板を上記活性化剤の含有液に浸漬する。
活性化剤の液に対する含有量は０.０１〜３００ｇ／Ｌ、好ましくは０.０１〜２００ｇ／Ｌ、より好ましくは０.０１〜１００ｇ／Ｌである。
活性化剤が０.０１ｇ／Ｌより少ないと銅ナノ粒子の触媒核の表面酸化を除去する機能が低下し、３００ｇ／Ｌより多いと次の無電解メッキで得られる皮膜に不純物が混入する恐れがある。
そして、後処理された上記基板は次の無電解メッキ工程（ｄ）に移行する。
無電解メッキ工程（ｄ）は本発明１の同工程で説明した通りである。
【００４３】
次いで、本発明３は、（ａ）吸着促進工程と、（ｂ）前処理工程と、（ｃ）活性化剤による後処理工程と、（ｄ）無電解メッキ工程とからなる無電解銅メッキ方法であり、前処理に先立って吸着促進剤を用いた吸着促進処理を非導電性基板に施すとともに、前処理の後に活性化剤を用いた後処理を同基板に施すことに特徴がある。
吸着促進工程（ａ）は本発明１の同工程で説明した通りであり、後処理工程（ｃ）は本発明２の同工程で説明した通りである。
本発明３では、前処理の前・後に吸着促進処理と後処理を組み合わせるため、吸着促進処理と後処理のいずれか一方を前処理の前・後に組み合わせる本発明１や本発明２に比べて、銅ナノ粒子の触媒付与の確実性が増す（触媒付与の密度が増す）とともに、メッキ前の触媒核の活性機能の低下を排除できるため、無電解メッキでの銅皮膜の析出速度がより速まり、増膜効果をより期待できる。
本発明１〜３の各工程の間では所定の処理を終えた基板を洗浄することを基本とするが、洗浄を省略することもできる。洗浄は水（温水から冷水まで選択可能）を用いても良いし、アルコール類やアセトン、或いは前処理液用に列挙した各種溶媒を用いることもできる。また、洗浄（特に水で洗浄）した場合、乾燥しないで次の工程に移行することが基本であるが、乾燥処理を施すことも可能である。乾燥には冷風、熱風を問わないが、例えば、樹脂基板の樹脂に対するダメージの抑制を考慮すると、冷風を用いるか、熱風の場合には、その温度は１５０℃以下、好ましくは８０℃以下、より好ましくは６０℃以下である。
【実施例】
【００４４】
以下、前処理工程の前・後に吸着促進工程及び／又は後処理工程を複合的に組み合わせて無電解メッキを行う本発明の無電解銅メッキ方法の実施例、樹脂基板に無電解メッキを施して得られた銅皮膜の外観評価と膜厚の試験例を順次説明する。実施例の「％」は重量基準である。
尚、本発明は上記実施例、試験例に拘束されるものではなく、本発明の技術的思想の範囲内で任意の変形をなし得ることは勿論である。
【００４５】
《無電解銅メッキ方法の実施例》
下記の実施例１〜２３のうち、実施例１〜１４は吸着促進処理→前処理→無電解銅メッキの例であり、実施例１と３は吸着促進剤にアニオン性界面活性剤を用いた例、実施例２は同じくノニオン性界面活性剤を用いた例、実施例４と６はカチオン性界面活性剤を用いた例、実施例５と７は両性界面活性剤を用いた例、実施例８〜９は還元剤を用いた例、実施例１０〜１１は５員縮合複素環式含窒素化合物を用いた例、実施例１２はフタロシアニンを用いた例、実施例１３〜１４はチオ尿素系の含窒素化合物を用いた例である。
実施例１５〜２０は前処理→後処理→無電解銅メッキの例であり、実施例１５は活性化剤に酸を用いた例、実施例１６〜２０は同じく還元剤を用いた例である。
実施例２１〜２３は吸着促進処理→前処理→後処理→無電解銅メッキの例であり、実施例２１は吸着促進剤にノニオン性界面活性剤を用いて活性化剤に還元剤を用いた例、実施例２２は吸着促進剤にアニオン性界面活性剤を用いて活性化剤に還元剤を用いた例、実施例２３は吸着促進剤に５員縮合複素環式含窒素化合物を用いて活性化剤に還元剤を用いた例である。
【００４６】
一方、基準例１は冒述の先行基本技術の通り、前処理液を樹脂基板に適用した前処理工程の前・後には特段の薬剤処理はせず、前処理の後に無電解銅メッキを直ちに行った例（即ち、前処理→無電解銅メッキの例）である。
また、比較例１〜２は上記基準例１を基本として、粒径が本発明の適正範囲より大きい銅ナノ粒子を用いて前処理した例であり、比較例１は粒径が５００ｎｍの例、比較例２は粒径が３００ｎｍの例である。
【００４７】
（1）実施例１
樹脂基板に粗面化処理（デスミア処理）を予備的に施してから、下記の条件（ａ）で吸着促進処理を行い、次いで条件（ｂ）で前処理を行った後、条件（ｄ）で無電解銅メッキを行った。
（ａ）吸着促進工程
先ず、両面銅張りガラス・エポキシ樹脂基板（パナソニック電工（株）製のＦＲ−４、板厚：１.０ｍｍ）において、３５μｍの銅箔を溶解除去したものを試料基板とした。
次の組成で吸着促進剤の含有液を調製した。
［吸着促進剤の含有液］
ジオクチルスルホコハク酸ナトリウム                 １０ｇ／Ｌ
（ｂ）前処理工程
次の組成で溶媒（純水と有機溶媒の混合）中に銅ナノ粒子と分散剤を混合・撹拌して、前処理液を調製した。
［前処理液］
銅ナノ粒子                     ５.０ｇ
ＤＩＳＰＥＲＢＹＫ−１８０     １.０ｇ
純水                           ２.６ｇ
イソプロピルアルコール         ２.５ｇ
上記銅ナノ粒子の粒径は８０ｎｍであり、ＤＩＳＰＥＲＢＹＫ−１８０はビックケミー・ジャパン社製の分散剤であり、酸基を含むブロック共重合物のアルキルアンモニウム塩を主成分とする。
この場合、銅ナノ粒子の液全量に対する含有量は４５％、分散剤の銅ナノ粒子に対する含有量は２０％である。ｐＨは６.５であった。
（ｄ）無電解銅メッキ工程
次の組成で無電解銅メッキ液を建浴した。また、当該メッキ液は下記の水酸化ナトリウムでｐＨ調整した。
［無電解銅メッキ液］
硫酸銅五水和物（Ｃｕ2+として）  ２.０ｇ
ホルムアルデヒド                ５.０ｇ
ＥＤＴＡ                      ３０.０ｇ
水酸化ナトリウム                ９.６ｇ
残余                               純水
ｐＨ（２０℃）                  １２.８
前記（ａ）の吸着促進剤の含有液に試料基板を２５℃、５分の条件で浸漬し、純水で洗浄した後、吸着促進した基板を３０℃、５分の条件で上記（ｂ）の前処理液に浸漬し、純水で洗浄した後、上記（ｄ）の無電解銅メッキ液中にて５０℃、５分の条件で無電解メッキを施して、試料基板上に銅皮膜を形成した後、純水で洗浄し、乾燥した。
得られた銅メッキ皮膜の膜厚は０.３０μｍであった。
【００４８】
（2）実施例２
上記実施例１を基本として、吸着促進剤の含有液を次の組成で調製した外は、実施例１と同様の条件で処理した。
［吸着促進剤の含有液］
ポリオキシエチレンスチレン化フェニルエーテル（EO23モル）    ７ｇ／Ｌ
得られた銅メッキ皮膜の膜厚は０.２７μｍであった。
【００４９】
（3）実施例３
上記実施例１を基本として、吸着促進剤の含有液を次の組成で調製した外は、実施例１と同様の条件で処理した。
［吸着促進剤の含有液］
アルキルナフタレンスルホン酸ナトリウム                      ５ｇ／Ｌ
得られた銅メッキ皮膜の膜厚は０.３２μｍであった。
【００５０】
（4）実施例４
上記実施例１を基本として、吸着促進剤の含有液を次の組成で調製した外は、実施例１と同様の条件で処理した。
［吸着促進剤の含有液］
ジステアリルジメチルアンモニウムクロライド                  ５ｇ／Ｌ
得られた銅メッキ皮膜の膜厚は０.２８μｍであった。
【００５１】
（5）実施例５
上記実施例１を基本として、吸着促進剤の含有液を次の組成で調製した外は、実施例１と同様の条件で処理した。
［吸着促進剤の含有液］
ラウリルジメチルアミノ酢酸ベタイン                        １０ｇ／Ｌ
得られた銅メッキ皮膜の膜厚は０.２６μｍであった。
【００５２】
（6）実施例６
上記実施例１を基本として、吸着促進剤の含有液を次の組成で調製した外は、実施例１と同様の条件で処理した。
［吸着促進剤の含有液］
ジアリルジメチルアンモニウムクロライド重合体                ５ｇ／Ｌ
尚、当該重合体は下記の構造式で表される。
【化１】
0006047713.tif 000002
得られた銅メッキ皮膜の膜厚は０.２８μｍであった。
【００５３】
（7）実施例７
上記実施例１を基本として、吸着促進剤の含有液を次の組成で調製した外は、実施例１と同様の条件で処理した。
［吸着促進剤の含有液］
ジアリルアミン塩酸塩・マレイン酸共重合体                    ３ｇ／Ｌ
尚、当該共重合体は下記の構造式で表される。
【化２】
0006047713.tif 000003
得られた銅メッキ皮膜の膜厚は０.３０μｍであった。
【００５４】
（8）実施例８
上記実施例１を基本として、吸着促進剤の含有液を次の組成で調製した外は、実施例１と同様の条件で処理した。
［吸着促進剤の含有液］
ジメチルアミンボラン        １０ｇ／Ｌ
得られた銅メッキ皮膜の膜厚は０.２６μｍであった。
【００５５】
（9）実施例９
上記実施例１を基本として、吸着促進剤の含有液を次の組成で調製した外は、実施例１と同様の条件で処理した。
［吸着促進剤の含有液］
ホルムアルデヒド            １０ｇ／Ｌ
得られた銅メッキ皮膜の膜厚は０.２６μｍであった。
【００５６】
（10）実施例１０
上記実施例１を基本として、吸着促進剤の含有液を次の組成で調製した外は、実施例１と同様の条件で処理した。
［吸着促進剤の含有液］
ベンゾトリアゾール            ５ｇ／Ｌ
得られた銅メッキ皮膜の膜厚は０.３０μｍであった。
【００５７】
（11）実施例１１
上記実施例１を基本として、吸着促進剤の含有液を次の組成で調製した外は、実施例１と同様の条件で処理した。
［吸着促進剤の含有液］
ベンゾイミダゾール            ３ｇ／Ｌ
得られた銅メッキ皮膜の膜厚は０.２９μｍであった。
【００５８】
（12）実施例１２
上記実施例１を基本として、吸着促進剤の含有液を次の組成で調製した外は、実施例１と同様の条件で処理した。
［吸着促進剤の含有液］
フタロシアニン（溶媒：ジメチルスルホキシド）                  １ｇ／Ｌ
得られた銅メッキ皮膜の膜厚は０.２６μｍであった。
【００５９】
（13）実施例１３
上記実施例１を基本として、吸着促進剤の含有液を次の組成で調製した外は、実施例１と同様の条件で処理した。
［吸着促進剤の含有液］
ポリアリルグアニジン塩酸塩（溶媒：ジメチルスルホキシド）      １ｇ／Ｌ
得られた銅メッキ皮膜の膜厚は０.２７μｍであった。
【００６０】
（14）実施例１４
上記実施例１を基本として、吸着促進剤の含有液を次の組成で調製した外は、実施例１と同様の条件で処理した。
［吸着促進剤の含有液］
チオ尿素                    １５ｇ／Ｌ
得られた銅メッキ皮膜の膜厚は０.２６μｍであった。
【００６１】
（15）実施例１５
樹脂基板に粗面化処理（デスミア処理）を予備的に施してから、下記の条件（ｂ）で前処理を行い、次いで条件（ｃ）で後処理を行った後、条件（ｄ）で無電解銅メッキを行った。
（ｂ）前処理工程
先ず、両面銅張りガラス・エポキシ樹脂基板（パナソニック電工（株）製のＦＲ−４、板厚：１.０ｍｍ）において、３５μｍの銅箔を溶解除去したものを試料基板とした。
一方、次の組成で溶媒（純水）中に銅ナノ粒子と分散剤を混合・撹拌して、前処理液を調製した。
［前処理液］
銅ナノ粒子                     ５.０ｇ
ＤＩＳＰＥＲＢＹＫ−１８０     １.０ｇ
純水                           ２.６ｇ
イソプロピルアルコール         ２.５ｇ
上記銅ナノ粒子の粒径は８０ｎｍであり、ＤＩＳＰＥＲＢＹＫ−１８０はビックケミー・ジャパン社製の分散剤であり、酸基を含むブロック共重合物のアルキルアンモニウム塩を主成分とする。
この場合、銅ナノ粒子の液全量に対する含有量は４５％、分散剤の銅ナノ粒子に対する含有量は２０％である。ｐＨは６.５であった。
（ｃ）後処理工程
次の組成で活性化剤の含有液を調製した。
［活性化剤の含有液］
硫酸                         ７０ｇ／Ｌ
（ｄ）無電解銅メッキ工程
次の組成で無電解銅メッキ液を建浴した。また、当該メッキ液は下記の水酸化ナトリウムでｐＨ調整した。
［無電解銅メッキ液］
硫酸銅五水和物（Ｃｕ2+として）  ２.０ｇ
ホルムアルデヒド                ５.０ｇ
ＥＤＴＡ                      ３０.０ｇ
水酸化ナトリウム                ９.６ｇ
残余                               純水
ｐＨ（２０℃）                  １２.８
吸着促進した基板を３０℃、５分の条件で上記（ｂ）の前処理液に浸漬し、純水で洗浄した後、前処理をした基板を上記（ｃ）の活性化剤の含有液に２５℃、５分の条件で浸漬し、純水で洗浄した後、上記（ｄ）の無電解銅メッキ液中にて５０℃、５分の条件で無電解メッキを施して、試料基板上に銅皮膜を形成した後、純水で洗浄し、乾燥した。
得られた銅メッキ皮膜の膜厚は０.２６μｍであった。
【００６２】
（16）実施例１６
上記実施例１５を基本として、活性化剤の含有液を次の組成で調製した外は、実施例１５と同様の条件で処理した。
［活性化剤の含有液］
ジメチルアミンボラン          ２０ｇ／Ｌ
得られた銅メッキ皮膜の膜厚は０.３４μｍであった。
【００６３】
（17）実施例１７
上記実施例１５を基本として、活性化剤の含有液を次の組成で調製した外は、実施例１５と同様の条件で処理した。
［活性化剤の含有液］
ホルムアルデヒド              ３０ｇ／Ｌ
得られた銅メッキ皮膜の膜厚は０.３５μｍであった。
【００６４】
（18）実施例１８
上記実施例１５を基本として、活性化剤の含有液を次の組成で調製した外は、実施例１５と同様の条件で処理した。
［活性化剤の含有液］
アスコルビン酸                ５０ｇ／Ｌ
得られた銅メッキ皮膜の膜厚は０.３０μｍであった。
【００６５】
（19）実施例１９
上記実施例１５を基本として、活性化剤の含有液を次の組成で調製した外は、実施例１５と同様の条件で処理した。
［活性化剤の含有液］
ギ酸                          ２０ｇ／Ｌ
得られた銅メッキ皮膜の膜厚は０.２８μｍであった。
【００６６】
（20）実施例２０
上記実施例１５を基本として、活性化剤の含有液を次の組成で調製した外は、実施例１５と同様の条件で処理した。
［活性化剤の含有液］
次亜リン酸                    １５ｇ／Ｌ
得られた銅メッキ皮膜の膜厚は０.２７μｍであった。
【００６７】
（21）実施例２１
樹脂基板に粗面化処理（デスミア処理）を予備的に施してから、下記の条件（ａ）で吸着促進処理を行い、次いで条件（ｂ）で前処理を行い、さらに続けて条件（ｃ）で後処理を行った後、条件（ｄ）で無電解銅メッキを行った。
（ａ）吸着促進工程
先ず、両面銅張りガラス・エポキシ樹脂基板（パナソニック電工（株）製のＦＲ−４、板厚：１.０ｍｍ）において、３５μｍの銅箔を溶解除去したものを試料基板とした。
次の組成で吸着促進剤の含有液を調製した。
［吸着促進剤の含有液］
ポリオキシエチレンスチレン化フェニルエーテル（EO23モル）     ７ｇ／Ｌ
（ｂ）前処理工程
次の組成で溶媒（純水）中に銅ナノ粒子と分散剤を混合・撹拌して、前処理液を調製した。
［前処理液］
銅ナノ粒子                     ５.０ｇ
ＤＩＳＰＥＲＢＹＫ−１８０     １.０ｇ
純水                           ２.６ｇ
イソプロピルアルコール         ２.５ｇ
上記銅ナノ粒子の粒径は８０ｎｍであり、ＤＩＳＰＥＲＢＹＫ−１８０はビックケミー・ジャパン社製の分散剤であり、酸基を含むブロック共重合物のアルキルアンモニウム塩を主成分とする。
この場合、銅ナノ粒子の液全量に対する含有量は４５％、分散剤の銅ナノ粒子に対する含有量は２０％である。ｐＨは６.５であった。
（ｃ）後処理工程
次の組成で活性化剤の含有液を調製した。
［活性化剤の含有液］
ホルムアルデヒド             １０ｇ／Ｌ
（ｄ）無電解銅メッキ工程
次の組成で無電解銅メッキ液を建浴した。また、当該メッキ液は下記の水酸化ナトリウムでｐＨ調整した。
［無電解銅メッキ液］
硫酸銅五水和物（Ｃｕ2+として）  ２.０ｇ
ホルムアルデヒド                ５.０ｇ
ＥＤＴＡ                      ３０.０ｇ
水酸化ナトリウム                ９.６ｇ
残余                               純水
ｐＨ（２０℃）                  １２.８
前記（ａ）の吸着促進剤の含有液に試料基板を２５℃、５分の条件で浸漬し、純水で洗浄した後、吸着促進した基板を３０℃、５分の条件で上記（ｂ）の前処理液に浸漬し、純水で洗浄し、次いで、前処理をした基板を上記（ｃ）の活性化剤の含有液に２５℃、５分の条件で浸漬し、純水で洗浄した後、上記（ｄ）の無電解銅メッキ液中にて５０℃、５分の条件で無電解メッキを施して、試料基板上に銅皮膜を形成した後、純水で洗浄し、乾燥した。
得られた銅メッキ皮膜の膜厚は０.３０μｍであった。
【００６８】
（22）実施例２２
上記実施例２１を基本として、吸着促進剤の含有液、並びに活性化剤の含有液を次の組成で調製した外は、実施例２１と同様の条件で処理した。
［吸着促進剤の含有液］
アルキルナフタレンスルホン酸ナトリウム                        ５ｇ／Ｌ
［活性化剤の含有液］
次亜リン酸                                                  １０ｇ／Ｌ
得られた銅メッキ皮膜の膜厚は０.２８μｍであった。
【００６９】
（23）実施例２３
上記実施例２１を基本として、吸着促進剤の含有液、並びに活性化剤の含有液を次の組成で調製した外は、実施例２１と同様の条件で処理した。
［吸着促進剤の含有液］
ベンゾトリアゾール                                            １ｇ／Ｌ
［活性化剤の含有液］
ジメチルアミンボラン                                        １０ｇ／Ｌ
得られた銅メッキ皮膜の膜厚は０.３８μｍであった。
【００７０】
（24）基準例１
樹脂基板に粗面化処理（デスミア処理）を予備的に施してから、下記の条件（ｂ）で前処理を行った後、条件（ｄ）で無電解銅メッキを行った。
（ｂ）前処理工程
先ず、両面銅張りガラス・エポキシ樹脂基板（パナソニック電工（株）製のＦＲ−４、板厚：１.０ｍｍ）において、３５μｍの銅箔を溶解除去したものを試料基板とした。
一方、次の組成で溶媒（純水）中に銅ナノ粒子と分散剤を混合・撹拌して、前処理液を調製した。
［前処理液］
銅ナノ粒子                     ５.０ｇ
ＤＩＳＰＥＲＢＹＫ−１８０     １.０ｇ
純水                           ２.６ｇ
イソプロピルアルコール         ２.５ｇ
上記銅ナノ粒子の粒径は８０ｎｍであり、ＤＩＳＰＥＲＢＹＫ−１８０はビックケミー・ジャパン社製の分散剤であり、酸基を含むブロック共重合物のアルキルアンモニウム塩を主成分とする。
この場合、銅ナノ粒子の液全量に対する含有量は４５％、分散剤の銅ナノ粒子に対する含有量は２０％である。ｐＨは６.５であった。
（ｄ）無電解銅メッキ工程
次の組成で無電解銅メッキ液を建浴した。また、当該メッキ液は下記の水酸化ナトリウムでｐＨ調整した。
［無電解銅メッキ液］
硫酸銅五水和物（Ｃｕ2+として）  ２.０ｇ
ホルムアルデヒド                ５.０ｇ
ＥＤＴＡ                      ３０.０ｇ
水酸化ナトリウム                ９.６ｇ
残余                               純水
ｐＨ（２０℃）                  １２.８
前記前処理液に試料基板を３０℃、５分の条件で浸漬し、純水で洗浄した後、上記無電解銅メッキ液中に５０℃、５分の条件で無電解メッキを施して、試料基板上に銅皮膜を形成した後、純水で洗浄し、乾燥した。
得られた銅メッキ皮膜の膜厚は０.２５μｍであった。
【００７１】
（25）比較例１
上記基準例１を基本として、前処理液を次の組成で調製した外は、基準例１と同様の条件で処理した。
［前処理液］
銅ナノ粒子                                   ５.０ｇ
ＤＩＳＰＥＲＢＹＫ−１１１                   ０.２ｇ
３−メトキシ−３−メチル−１−ブタノール     ５.９ｇ
上記銅ナノ粒子として平均粒径５００ｎｍの粒子を使用した。また、ＤＩＳＰＥＲＢＹＫ−１１１はビックケミー・ジャパン社製の分散剤であり、酸基を含む共重合物を主成分とする。
但し、本比較例１では、無電解メッキに際して銅皮膜の析出はなかった。
【００７２】
（26）比較例２
上記基準例１を基本として、前処理液を次の組成で調製した外は、基準例１と同様の条件で処理した。
［前処理液］
銅ナノ粒子                                   ５.０ｇ
ＤＩＳＰＥＲＢＹＫ−１１１                   ０.２ｇ
３−メトキシ−３−メチル−１−ブタノール     ５.９ｇ
上記銅ナノ粒子として平均粒径３００ｎｍの粒子を使用した。
但し、本比較例２では、無電解メッキの結果、銅皮膜は基板上に部分的にしか析出しなかった。
【００７３】
《樹脂基板上の銅皮膜の外観評価試験例》
次いで、上記実施例１〜２３、基準例１並びに比較例１〜２について、前処理の前・後に吸着促進処理及び／又は活性化処理をした樹脂基板に対する無電解メッキで得られた銅皮膜の外観を目視観察し、次の基準でその優劣を評価した。
〇：無電解メッキにより均質、平滑で美麗な銅皮膜が得られた。
△：銅皮膜が部分析出した。
×：銅皮膜が析出しなかった。
【００７４】
《銅皮膜の外観評価並びに膜厚の試験結果》
上記銅皮膜の外観評価試験の結果は下表Ａの通りである。尚、下表Ａには無電解メッキで得られた銅皮膜の膜厚（μｍ）を併記した。当該膜厚については、上記実施例１〜２３並びに基準例１の各末尾に記載したものを転記した。
尚、前述したように、比較例１では銅皮膜が析出せず、もって膜厚は測定不能であった。また、比較例２では銅皮膜は部分析出にとどまり、実用的な皮膜を得るという見地から不充分であったので、膜厚の測定は実施しなかった。比較例１〜２について、膜厚の欄の「−−」はこれらのことを示す。
【００７５】
［表Ａ］  メッキ外観  膜厚（μｍ）              メッキ外観  膜厚（μｍ）
実施例１      〇        ０.３０       実施例14      〇        ０.２６
実施例２      〇        ０.２７       実施例15      〇        ０.２６
実施例３      〇        ０.３２       実施例16      〇        ０.３４
実施例４      〇        ０.２８       実施例17      〇        ０.３５
実施例５      〇        ０.２６       実施例18      〇        ０.３０
実施例６      〇        ０.２８       実施例19      〇        ０.２８
実施例７      〇        ０.３０       実施例20      〇        ０.２７
実施例８      〇        ０.２６       実施例21      〇        ０.３０
実施例９      〇        ０.２６       実施例22      〇        ０.２８
実施例10      〇        ０.３０       実施例23      〇        ０.３８
実施例11      〇        ０.２９       基準例１      〇        ０.２５
実施例12      〇        ０.２６       比較例１      ×          −−
実施例13      〇        ０.２７       比較例２      △          −−
【００７６】
《試験結果の総合評価》
（1）本発明の適正範囲より大きい粒径の銅ナノ粒子を用いて樹脂基板を前処理した比較例１〜２では、銅皮膜がまったく析出しないか、部分的にしか析出しなかった。
一方、２５０μｍ以下にまで適正に微細化された銅ナノ粒子を用いて樹脂基板を前処理し、無電解銅メッキを施した基準例１では、基板全体に均一な皮膜が得られ、その膜厚は０.２５μｍであった。
これに対して、前処理と無電解メッキ処理を前提に、当該前処理に先立って吸着促進処理を組み合わせた実施例１〜１４では、基板全体に均一な皮膜が得られるとともに、銅皮膜は全てに亘り基準例１より厚く形成された。
同じく、前処理の後に活性化剤による後処理を組み合わせた実施例１５〜２０では、やはり銅皮膜は基板全体に均一に析出し、基準例１より厚く形成された。
次いで、前処理の前・後に吸着促進処理と後処理の両工程を組み合わせた実施例２１〜２３でも、当然に銅皮膜は基板全体に均一に析出し、基準例１より厚く形成された。
これにより、前処理の前・後に吸着促進処理及び／又は後処理を複合的に組み合わせると、これらの処理なしで前処理と無電解銅メッキ処理のみを行った場合（つまり基準例１）よりも、皮膜の析出速度を増速でき、もって得られた銅皮膜の膜厚が増したことが確認された。
【００７７】
（2）そこで、先ず、吸着促進処理を組み合わせた実施例１〜１４を詳細に見ると、実施例１〜７は吸着促進剤として各種の界面活性剤を用いた例であるが、界面活性剤の種類を問わず、同様な増膜効果が得られたことが分かる。吸着促進剤として還元剤を用いた実施例８〜９では、基準例１に比べて一応の増膜効果が確認できた。吸着促進剤として所定の含窒素化合物、並びにフタロシアニンを用いた実施例１０〜１４では界面活性剤の使用例と同程度の増膜効果が確認できた。
これにより、縮合複素環式やチオ尿素系の所定の含窒素化合物、フタロシアニン、還元剤、界面活性剤という特性の異なるように見える化合物を前処理に先立って基板に接触させると、共通の吸着促進作用があることが確認できた。例えば、基板に付着した縮合複素環式やチオ尿素系の所定の含窒素化合物は、各分子が有する複数個の窒素原子のローンペアに起因した、次工程で用いる銅ナノ粒子への配位機能により、基板に銅ナノ粒子を吸着促進することが期待できる。
上表Ａの膜厚に鑑みると、縮合複素環式の含窒素化合物、チオ尿素系の含窒素化合物、或いはフタロシアニンの中では、縮合複素環式の含窒素化合物が相対的に増膜効果に優れることがうかがわれる。
次いで、後処理を組み合わせた実施例１５〜２０では、活性化剤に酸を用いるより、還元剤を用いた方が増膜効果に優れることがうかがわれ、ジメチルアミンボランやホルムアルデヒドを還元剤に用いた場合に相対的に良好な結果が得られた。従って、酸と還元剤という一見異なる作用をするように見える化合物に、共通の活性化作用があることが確認できた。
また、吸着促進処理と後処理の両方を前処理の前・後に組み合わせた実施例２１〜２３では、当然ながら増膜効果に優れ、特に、縮合複素環式含窒素化合物による吸着促進処理と、還元剤による後処理を組み合わせると、相対的により良好な増膜効果が得られることが推定される。
尚、上記実施例で注目すべきは、還元剤は吸着促進と活性化のいずれの作用をも奏する点である。